(57)【要約】【課題】天候に左右されず持続性ある優れた保温効果を有すると共に、着用耐久性及びウォーム感に優れ、秋冬向けインナー衣料、スポーツ衣料に好適な長短繊維併用の布帛を提供すること。【解決手段】マイカ、酸化スズ及びタルクからなる群より選ばれる少なくとも１種の遠赤外線放射性微粒子を含有する合成繊維マルチフィラメント糸と、吸湿発熱性紡績糸とを交編織してなる保温性布帛。合成繊維マルチフィラメント糸（Ａ）と吸湿発熱性紡績糸（Ｂ）との混用比率（Ａ／Ｂ）は１０／９０〜５０／５０であることが好ましい。【選択図】なし【特許請求の範囲】
【請求項１】
マイカ、酸化スズ及びタルクからなる群より選ばれる少なくとも１種の遠赤外線放射性微粒子を含有する合成繊維マルチフィラメント糸と、吸湿発熱性紡績糸とを交編織してなることを特徴とする保温性布帛。
【請求項２】
前記合成繊維マルチフィラメント糸（Ａ）と前記吸湿発熱性紡績糸（Ｂ）との混用比率（Ａ／Ｂ）が１０／９０〜５０／５０であることを特徴とする請求項１記載の保温性布帛。
【請求項３】
厚みが０．３〜２．０ｍｍで、目付けが５０〜２５０ｇ／ｍ２であることを特徴とする請求項１又は２記載の保温性布帛。
【発明の詳細な説明】
【技術分野】
【０００１】
本発明は、遠赤外線放射性能及び吸湿発熱性能に優れる布帛に関するもので、特に保温効果に優れるインナー衣料、スポーツ衣料に好適な布帛に関するものである。
【背景技術】
【０００２】
従来から、保温を目的とする布帛が数多く上市されており、中空糸などによるデッドエアーの利用や吸湿発熱効果の利用、太陽光を熱に変換して利用する方法など、様々な手法を用いた布帛が提案されている。例えば、中空糸によるデッドエアーの利用したものとして、接結糸に中空糸を配し、その両側の表側にポリエステル仮撚糸を、裏側にその他の糸を各々配した布帛が提案されている（例えば、特許文献１）。
【０００３】
また、吸湿発熱効果を利用したものとして、特定のアクリル酸系吸放湿吸水発熱性繊維を使用した布帛（例えば、特許文献２）や、セルロース分子にＮ−メチロール（メタ）アクリルアミドと特定の水溶性ビニル重合性化合物とを導入した吸湿発熱性セルロース繊維を使用した布帛（例えば、特許文献３）などが提案されている。
【０００４】
さらに、太陽光を熱に変換する手法を利用したものとして、特定の太陽光吸収性微粒子を含有するポリエステル繊維を使用した布帛（例えば、特許文献４）などが提案されている。
【０００５】
これに対して、近年、遠赤外線放射性微粒子を利用して布帛に保温効果を付与する技術が提案されている。例えば、当該微粒子としてアルミナや酸化マグネシウムなどを所定量含有するポリエステル繊維を使用した布帛（例えば、特許文献５）が提案されている。
【先行技術文献】
【特許文献】
【０００６】
【特許文献１】特開２００２−２３５２６４号公報
【特許文献２】特公平７−５９７６２号公報
【特許文献３】特許第２８９８６２３号公報
【特許文献４】特開平８−１９７６５９号公報
【特許文献５】特開平９−５９８２７号公報
【発明の概要】
【発明が解決しようとする課題】
【０００７】
しかしながら、デッドエアーを利用する手法は、空気を含ませることで放熱を抑えるという消極的な手法であるため、寒さに対する保温効果には限界があり、また空気層を利用するため、布帛が嵩高になってしまうという問題があった。
【０００８】
また、吸湿発熱効果を利用する手法は、発汗などによる湿気を吸収することで発熱を促す手法であり、湿気を吸収した際は発熱するものの、持続性が低く、すぐに放熱してしまうという問題があった。
【０００９】
さらに、太陽光を熱に変換する手法については、晴天時の屋外においては十分な効果が認められるものの、雨天時や室内ではその効果がほとんど期待できないという問題があっ  た。
【００１０】
そして、遠赤外線放射性微粒子の利用については、かかる微粒子のみで所望の保温効果を得るには、遠赤外線放射性微粒子を多量に繊維に含有又は付着させる必要がある。そうすると、これが要因となり製織編時にガイド摩耗などが発生し、毛羽立ちや糸切れなどが発生し工程通過性に悪影響を及ぼすという問題があった。加えて、この手法のみでは、実現可能な保温効果に限界があり、十分な暖かさを具現するに至っていないのが実情である。
【００１１】
さらに、上記の手法は、いずれもフィラメント糸又は紡績糸のみを使用した布帛に適用され、両者を併用する布帛への適用は未だ見当たらない。一般にフィラメント糸は強度に優れ、布帛に着用耐久性を与えるのに適しているといわれている。一方、紡績糸はその表面に毛羽を有しているため、紡績糸を使用することでふくらみ感に富む布帛が得られ、そのふくらみ感に由来する各種風合いも付加することができるとされている。特に、秋冬向けのインナー衣料、スポーツ衣料については、単に保温効果を付与するだけでは足りず、着用耐久性の他、ふくらみ感に由来するウォーム感（ふっくらした温かみのある風合い）を与えることが商品価値を高めるうえで有利とされている。
【００１２】
本発明のこのような従来技術の欠点を解消するものであり、天候に左右されず持続性ある優れた保温効果を有すると共に、着用耐久性及びウォーム感に優れ、秋冬向けインナー衣料、スポーツ衣料に好適な長短繊維併用の布帛を提供することを目的とするものである。
【課題を解決するための手段】
【００１３】
本発明者は、上記課題を解決するべく鋭意検討した結果、遠赤外線放射性微粒子を利用する手法において、微粒子の種類を特定すると同時に吸湿発熱効果を利用する手法を併用すると、特定微粒子による遠赤外線放射作用と、吸湿による発熱作用との相乗効果により、当該微粒子の使用量を減らして工程通過性を向上させても保温効果が低減せず、しかも、天候に左右されない持続性ある優れた保温効果も同時に得られることを見出した。さらに、長短繊維併用の布帛とすることで、両繊維に由来する特性を併せ持つ布帛が提供できることを見出した。本発明は、これらの知見に基づいてさらに検討を重ね、完成するに至ったものである。
【００１４】
すなわち、本発明は以下を要旨とするものである。
【００１５】
（１）マイカ、酸化スズ及びタルクからなる群より選ばれる少なくとも１種の遠赤外線放射性微粒子を含有する合成繊維マルチフィラメント糸と、吸湿発熱性紡績糸とを交編織してなることを特徴とする保温性布帛。
（２）前記合成繊維マルチフィラメント糸（Ａ）と前記吸湿発熱性紡績糸（Ｂ）との混用比率（Ａ／Ｂ）が１０／９０〜５０／５０であることを特徴とする（１）記載の保温性布帛。
（３）厚みが０．３〜２．０ｍｍで、目付けが５０〜２５０ｇ／ｍ２であることを特徴とする請求項１又は２記載の保温性布帛。
【発明の効果】
【００１６】
本発明によれば、天候に左右されず持続性ある優れた保温効果は勿論、着用耐久性、ウォーム感にも優れる布帛が提供できる。このため、秋冬向けインナー衣料、スポーツ衣料に好適である。本発明の布帛では、フィラメント糸と紡績糸とが併用されているため、特段の工夫なく優れた着用耐久性及びウォーム感が得られる。
【００１７】
本発明では、遠赤外線放射性微粒子を利用する技術と吸湿発熱効果を利用する技術とを併用することで、優れた保温効果が奏されるが、さらに加えて遠赤外線放射性微粒子の種類を特定することで、遠赤外線放射作用と発熱作用とによる相乗効果が効率よく奏され、当該微粒子が比較的低量であっても優れた保温効果を発揮する。その結果、各微粒子の使用量を低減できるから、製織編時の工程通過性も良好なものとなる。
【発明を実施するための形態】
【００１８】
以下、本発明を詳細に説明する。
【００１９】
本発明は、特定合成繊維マルチフィラメント糸と吸湿発熱性紡績糸とを交編織してなる布帛である。
【００２０】
まず、合成繊維マルチフィラメント糸を構成するポリマーとしては、繊維形成能を有するポリマーであれば、どのようなものでも使用できる。例えば、ポリエチレンテレフタレート（ＰＥＴ）、ポリブチレンテレフタレート、ポリトリメチレンテレフタレートなどのポリエステル；ナイロン６、ナイロン６６、ナイロン４６、ナイロン１１、ナイロン１２などのポリアミド；ポリプロピレン、ポリエチレンなどのポリオレフィン；ポリ塩化ビニル、ポリ塩化ビニリデンなどのポリ塩化ポリマー；ポリ４フッ化エチレン、ポリフッ化ビニリデンなどのフッ素系ポリマー；ＰＬＡ（ポリ乳酸）やＰＢＳ（ポリブチレンサクシネート）などのバイオマス由来モノマーを化学的に重合してなるバイオマスポリマー；これらのポリマーを構成するモノマーの２種以上からなる共重合体などがあげられる。
【００２１】
上記のポリマーは、粘度、熱的特性、相溶性などに鑑みて、他の構成モノマーを共重合成分として含む共重合体であってもよい。共重合成分としては、例えば、イソフタル酸、５−スルホイソフタル酸などの芳香族ジカルボン酸；アジピン酸、コハク酸、スベリン酸、セバシン酸、ドデカン二酸などの脂肪族ジカルボン酸；エチレングリコール、プロピレングリコール、１，４−ブタンジオール、１，４−シクロヘキサンジメタノールなどの脂肪族ジオール；グリコール酸、ヒドロキシ酪酸、ヒドロキシ吉草酸、ヒドロキシカプロン酸、ヒドロキシペンタン酸、ヒドロキシヘプタン酸、ヒドロキシオクタン酸などのヒドロキシカルボン酸；ε−カプロラクトンなどの脂肪族ラクトンがあげられる。
【００２２】
本発明における合成繊維マルチフィラメント糸は、通常、複数の合成繊維（単糸）が束となり構成されている。そして、この合成繊維には、遠赤外線放射性微粒子が含有されている。遠赤外線放射性微粒子を使用すると遠赤外線が放射されるので、布帛の使用場所や天候などによらず、一律に保温効果が発揮される。しかし、単に遠赤外線放射性微粒子を使用しただけでは、高いレベルの保温効果は得られない。遠赤外線が一層放射されるための工夫が必要である。
【００２３】
具体的には、後述する吸湿発熱効果による熱を利用すると共に、遠赤外線放射性微粒子の種類を特定する。吸湿発熱効果とは前述のように湿気などの吸収による発熱効果をいい、本発明では、この吸湿発熱効果による熱を保温効果の向上そのものに利用するだけでなく、その熱を遠赤外線放射性微粒子の温度上昇にも利用でき、それにより多くの遠赤外線が発せられ、結果として優れた保温効果が奏される。この点、遠赤外線の放射量は、微粒子の種類により異なるから、微粒子の種類を特定すればより多くの遠赤外線が効率よく放射されることとなる。
【００２４】
本発明では、遠赤外線放射性微粒子として、マイカ、酸化スズ及びタルクからなる群より選ばれる少なくとも１種の微粒子を使用する必要がある。特にマイカを使用することが好ましい。
【００２５】
合成繊維に含まれる遠赤外線放射性微粒子の含有量としては、特に限定されないが、０．１〜１０質量％が好ましく、０．２〜５質量％がより好ましく、０．５〜２．５がさらに好ましく、０．５〜２質量％が最も好ましい。
【００２６】
微粒子の平均粒子径としては、特に限定されないが、１０μｍ以下が好ましく、０．１〜５μｍがより好ましく、０．３〜３μｍがさらに好ましい。このような範囲を満足する遠赤外線放射性微粒子を使用することで、より優れた保温効果を得ることができる。ここで、平均粒子径とは、レーザー回折散乱法粒度分布測定装置を用いて測定される体積平均粒子径をいう。
【００２７】
そして、本発明における合成繊維には、必要に応じて艶消し剤、難燃剤、抗酸化剤といった無機微粒子や有機化合物などが適宜含まれていてもよい。
【００２８】
本発明における合成繊維マルチフィラメント糸は、例えば、上記の繊維形成能を有するポリマーに上記微粒子を所定量練り込み、溶融紡糸することにより得ることができる。このとき、合成繊維の断面形状としては、特に限定されず適宜の形状が採用できる。断面形状は、紡糸口金を選択することにより調整可能である。
【００２９】
また、合成繊維中に含まれる微粒子の分散状態も適宜の態様が採用できる。一般に、保温効果をより高めるには、繊維鞘部に集中して微粒子を配することが好ましく、一方、ガイド摩耗を抑えて製織編時の工程通過性を向上させるには、芯部に集中して微粒子を配することが好ましい。この点、本発明では、特定微粒子による遠赤外線放射作用と、吸湿による発熱作用との相乗効果により優れた保温効果を奏することができるため、微粒子の使用量を多少減らしても保温効果が低減し難い。このため、工程通過性を改善する目的で微粒子の含有量を多少減らしても、保温効果は低減し難く、例えば、微粒子を繊維鞘部に配した場合にあって、所望の工程通過性を維持するために微粒子の含有量を減らしても、保温効果は低減し難い。
【００３０】
本発明における合成繊維マルチフィラメント糸の太さ（トータル繊度）としては、特に限定されないが、３３〜１６７ｄｔｅｘが好ましい。３３ｄｔｅｘ未満では所望の着用耐久性が得られ難く、１６７ｄｔｅｘを超えると、布帛の厚みが増え、特にインナー衣料に適用し難くなる。
【００３１】
合成繊維マルチフィラメント糸の形態としては、特に限定されず、フラットヤーン、仮撚糸、混繊糸、撚糸などいずれのものでもよい。
【００３２】
本発明の布帛は、上記のように特定の合成繊維マルチフィラメント糸を使用するものであるが、さらに優れた保温効果を得る観点から、吸湿発熱性紡績糸を使用する必要がある。吸湿発熱性紡績糸を構成する短繊維（吸湿発熱性繊維）としては、ポリノジックレーヨン、ビスコースレーヨン、銅アンモニアレーヨン、リヨセルなどがあげられ、中でもリヨセルが好ましい。これらの繊維を用いることで、布帛においてソフト感、ウォーム感がさらに向上するという効果も期待できる。本発明では、吸湿発熱性を本来的に有していない繊維を吸湿発熱処理して吸湿発熱性を具備させたものを、吸湿発熱性繊維として用いてもよい。
【００３３】
吸湿発熱性紡績糸には、吸湿発熱効果に寄与する上記以外の繊維（他の繊維）が含まれていてもよいが、所望の吸湿発熱効果を維持する観点から、その混率としては、吸湿発熱性紡績糸中、７０質量％以下とすることが好ましい。
【００３４】
他の繊維としては、アクリル繊維、ポリエステル繊維、ポリアミド繊維、ポリビニルアルコール繊維、ポリウレタン繊維などがあげられる。他の繊維の形態としては、長繊維でも短繊維でもよく、また、ストレート形状のものでも嵩高加工されたものでもよい。
【００３５】
吸湿発熱性紡績糸のうち、吸湿発熱効果に寄与する短繊維（吸湿発熱性繊維）の単糸繊度としては、一般に０．５〜２．０ｄｔｅｘが好ましく、０．８〜１．７ｄｔｅｘがより好ましい。０．５ｄｔｅｘ未満では、可紡性が低下する傾向にあり、２．０ｄｔｅｘを超えると、布帛の風合いが硬くなる傾向にあり、インナー衣料に適用し難くなる。平均繊維長としては、可紡性の観点から３２〜５１ｍｍが好ましい。
【００３６】
他方、吸湿発熱性紡績糸に任意に含有させる繊維（他の繊維）の単糸繊度としては、一般に０．３〜２．０ｄｔｅｘが好ましく、０．５〜１．０ｄｔｅｘがより好ましい。他の繊維の繊度がこの範囲を満足することで、デッドエアーが増えて吸湿発熱効果が高まり易くなる。そして、他の繊維として短繊維を使用したときの平均繊維長としては、可紡性の観点から３２〜５１ｍｍが好ましい。
【００３７】
本発明の布帛は、吸湿発熱効果に優れるものである。吸湿発熱効果とは、発汗などによる湿気を吸収することで発熱する効果であるから、肌に直接触れる場所や発汗が促されている環境下で布帛を使用することが、同効果を奏するうえで好ましいといえる。したがって、本発明の布帛は、インナー衣料、スポーツ衣料に好適であり、特に秋冬向けのものに好適である。
【００３８】
このように、本発明では、吸湿発熱効果の熱により暖かさを付与することができるが、これに留まらず、その熱を遠赤外線放射性微粒子そのものの温度上昇に利用し、遠赤外線放射効果をさらに高めることができる。つまり、特定合成繊維マルチフィラメント糸による保温効果と、吸湿発熱性紡績糸による保温効果との総和による保温効果を超える相乗的な保温効果を有する。
【００３９】
本発明における吸湿発熱性紡績糸は、吸湿発熱性繊維からなる原綿を紡績することにより得ることができる。他の繊維を併用するときは、原料工程で混合してもよいし、カード、練条などスライバー段階において混合してもよい。同紡績糸の形態としては、特に限定されず、単糸、双糸などいずれのものでもよい。また、他の繊維を併用する場合の紡績糸形態としても、特に限定されず、混紡糸、二層構造糸など任意の形態が採用できる。
【００４０】
紡績糸の撚係数としては、特に限定されないが、引張強度の観点から２．０〜４．０程度が好ましい。撚係数とは、Ａ＝Ｔ／Ｎ１／２（Ａ：撚係数、Ｔ：撚数（回／インチ）、Ｎ：得られた紡績糸の太さ（英式綿番手））なる式で算出されるものである。
【００４１】
本発明の布帛は、以上のように特定合成繊維マルチフィラメント糸（Ａ）と吸湿発熱性紡績糸（Ｂ）とを併用するものである。本発明では、これらを交編織により併用する。両者の混用比率（質量比率）Ａ／Ｂとしては、１０／９０〜５０／５０が好ましい。混用比率がこの範囲を外れると、上記した相乗効果が十分促進しない傾向にあり、好ましくない。
【００４２】
交編織の態様としては、特に限定されない。例えば、織物であれば、経緯糸のいずれか一方に特定合成繊維マルチフィラメント糸（Ａ）を、他方に吸湿発熱性紡績糸（Ｂ）をそれぞれ配するか、（Ａ）（Ｂ）を経緯糸に任意の繰り返しパターンで配列させればよく、編物であれば、例えば、ダブルニットの一方の面に特定合成繊維マルチフィラメント糸（Ａ）を、他方の面に吸湿発熱性紡績糸（Ｂ）をそれぞれ配すればよい。
【００４３】
本発明の布帛は、いわゆる長短繊維併用の布帛であるから、長繊維（フィラメント）に由来する特性と短繊維に由来する特性とを併せ持つ。具体的には、フィラメント糸を使用することで布帛に着用耐久性が付与され、紡績糸を使用することで、ふくらみ感が付与される。さらに、このふくらみ感により、起毛その他厚みなどを特段調整しなくても布帛に快適なウォーム感が付与される。
【００４４】
本発明の布帛は、雨天時や室内など太陽光の届きにくい場所でも、暖かさを維持することができる。このため、本発明では、布帛をことさら厚くしなくても所望の保温効果が期待できる。したがって、本発明の布帛は、秋冬向けインナー衣料、スポーツ衣料をはじめ、秋冬一般衣料に好適である。
【００４５】
具体的に、布帛の厚みとしては０．３〜２．０ｍｍが好ましく、目付けとしては５０〜２５０ｇ／ｍ２好ましい。布帛の厚みが０．３ｍｍ未満もしくは目付けが５０ｇ／ｍ２未満になると、所望の保温効果が得られ難くなる。また、ふくらみ感が低下するためウォーム感が得られ難く、糸の使用量も減るため着用耐久性が得られ難くなる。一方、布帛の厚みが２．０ｍｍを超えるもしくは目付けが２５０ｇ／ｍ２を超えると、布帛が重たくなり、特にインナー衣料に適用し難くなる。
【００４６】
なお、布帛の厚みはＪＩＳ  Ｌ１０１８．８．５．１に基づき測定し、目付けはＪＩＳ  Ｌ１０１８．８．４．２に基づき測定する。
【００４７】
また、本発明の布帛には、本発明の効果を損なわない範囲で、上記した特定合成繊維マルチフィラメント糸及び吸湿発熱性紡績糸以外の他の糸条が含まれていてもよい。本発明の布帛には、保温効果の観点から、上記の糸が合計で６０質量部以上含まれていることが好ましい。
【００４８】
布帛の形状としては、織物、編物などがあげられる。布帛の組織としては、特に限定されず、目的に応じて適宜の組織を採用すればよい。また、布帛の設計についても、特に限定されず、好ましくは仕上げ時の厚み、目付けが上記範囲を満たすように設計すればよい。
【００４９】
本発明の布帛は、製織編後、精練、リラックス、ファイナルセットすることにより得ることができる。一連の後加工の途中もしくは最終段階において、公知の知見に基づき布帛を染色、アルカリ減量加工、着色プリント、エンボス加工、撥水加工、抗菌加工、蓄光加工、消臭加工などしてもよい。一般にはリラックスの後、染色することが好ましい。
【００５０】
本発明の布帛の用途については、特に限定されないが、例えば、各種インナー、Ｔシャツ、ジャケット、ウインドブレーカー、ウェットスーツ、スキーウエア、手袋、帽子、テント、靴の中敷き、布団の側地などの保温性が求められる各種繊維製品に適用でき、特に秋冬向けインナー衣料、スポーツ衣料の素材として好適である。
【実施例】
【００５１】
以下、実施例及び比較例をあげてさらに詳細に本発明を説明するが、本発明はこれらに限定されない。
【００５２】
各測定方法及び評価方法は以下の通りである。
【００５３】
（１）遠赤外線放射性
各実施例及び比較例で得られた編物の遠赤外線放射強度を測定した。測定は、赤外分光光度計ＦＴ−ＩＲ装置（パーキンエルマー社製「Ｓｐｅｃｔｒｕｍ  ＧＸ  ＦＴ−ＩＲ（商品名）」）を使用し、測定温度４０℃、測定波長域５〜２０μｍで行った。その際、同条件における黒体の遠赤外線放射強度も測定し、各波長における黒体の放射強度を１００％とした場合の各編物の放射強度の比率（％）を求め、各波長で算出された比率の平均値を平均放射率（％）として算出した。また、ブランクとして、遠赤外線放射性微粒子を含まないこと以外は、各実施例及び比較例と同組成の繊維を用いて製編、後加工した編物を用い、同様に平均放射率（％）を求めた。そして、次式に基づいて、遠赤外線放射性を算出した。
＜遠赤外線放射性の算出式＞
遠赤外線放射性＝〔（得られた編物の平均放射率（％）−ブランクの平均放射率（％））／ブランクの平均放射率（％）〕×１００
【００５４】
（２）吸湿発熱性
温度が３０℃、湿度が９０％に保たれた恒温恒湿状態の室内に放置した編物について、その裏面の表面温度を時間毎にサーモグラフィー（赤外線センサー、日本電子株式会社製「ＪＴＧ−４２００（商品名）」）で測定し最高到達温度で評価した。
【００５５】
（３）風合い
１０人のパネラーにより得られた編物を官能検査（ハンドリング）し、以下の３段階で評価した。
○：ふくらみ感、ウォーム感に優れると判断した者が８人以上。
△：ふくらみ感、ウォーム感に優れると判断した者が５人以上７人以下。
×：ふくらみ感、ウォーム感に優れると判断した者が４人以下。
【００５６】
（４）着用耐久性
丸首肌着を作製し、１０名が３ヶ月間着用した後、着用によるピリング、毛羽、シワ、寸法変化にかかる着用耐久性を、以下の３段階で評価した。
○：ピリング、毛羽、シワ及び寸法変化のいずれもが気にならないと判断した者が８人以上。
△：ピリング、毛羽、シワ及び寸法変化のいずれもが気にならないと判断した者が５人以上７人以下。
×：ピリング、毛羽、シワ及び寸法変化のいずれもが気にならないと判断した者が４人以下。
【００５７】
（実施例１）
平均粒子径３μｍのマイカを１．５質量％含有するＰＥＴポリマーと、ＰＥＴポリマーとを複合紡糸装置に導入し、常法に基づいて溶融紡糸することで、繊維鞘部に集中してマイカを備えてなる、芯鞘比率（芯／鞘）８０／２０の５６ｄｔｅｘ２４ｆの高配向未延伸糸を得た。高配向未延伸糸を構成する合成繊維中には、マイカが０．３質量％含まれていた。続いて、高配向未延伸糸を延伸仮撚りすることで、５６ｄｔｅｘ１２ｆの合成繊維マルチフィラメント仮撚糸を得た。
【００５８】
一方で、単糸繊度が１．３ｄｔｅｘで平均繊維長が３８ｍｍのリヨセル繊維からなる粗糸を撚係数３．０で精紡することで、太さ５０番手単糸（英式綿番手）の吸湿発熱性紡績糸を得た。
【００５９】
続いて、得られた仮撚糸及び紡績糸を、釜径３３インチ、針密度２２Ｇのダブルニット編機（株式会社福原精機製作所製「ＬＰＪ−Ｈ型（商品名）」）へ導入し、キルト組織の編物を製編した。このときの仮撚糸（Ａ）と紡績糸（Ｂ）の混用比率（Ａ／Ｂ）は、２０／８０であった。なお、製編にあたり、ガイド摩耗に起因する毛羽立ち、糸切れは特段認められず、工程通過性は良好であった。
その後、編物を順次、精練、リラックス、染色、ファイナルセットし、厚みが０．８ｍｍで目付けが２００ｇ／ｍ２の保温性布帛を得た。
【００６０】
（実施例２）
単糸繊度１．３ｄｔｅｘ、平均繊維長３８ｍｍのリヨセル繊維と、単糸繊度１．０ｄｔｅｘ、平均繊維長３８ｍｍのアクリル繊維とを原料工程で混合（原料混合）し、その後、常法に基づいて紡績することで、リヨセル繊維とアクリル繊維との混用比率（質量比率）リヨセル繊維／アクリル繊維が４０／６０で、太さが５０番手単糸の吸湿発熱性混紡糸を得た。
【００６１】
次に、吸湿発熱性紡績糸として、リヨセル紡績糸に代えて上記混紡糸を用いる以外は、実施例１と同様に行い、厚み０．９ｍｍ、目付け２００ｇ／ｍ２の保温性布帛を得た。
【００６２】
（比較例１）
単糸繊度が１．０ｄｔｅｘで平均繊維長が３８ｍｍのアクリル繊維からなる粗糸を撚係数３．０で精紡することで、太さ５０番手単糸のアクリル紡績糸を得た。続いて、吸湿発熱性紡績糸に代えて上記アクリル紡績糸を用いる以外は、実施例１と同様に行い、厚み０．８ｍｍ、目付け２００ｇ／ｍ２の布帛を得た。
【００６３】
（比較例２）
平均粒子径３μｍのマイカを１．５質量％使用することに代えて、平均粒子径３μｍのアルミナを１．５質量％使用すること以外は、実施例１と同様に行い、厚み０．９ｍｍ、目付け２００ｇ／ｍ２の布帛を得た。
【００６４】
以上で得た布帛の評価結果を表１に示す。
【００６５】
【表１】
2015094034.tif 000002
【００６６】
実施例１、２にかかる布帛では、遠赤外線放射性微粒子が本来有する遠赤外線放射効果に加え、吸湿発熱性紡績糸が湿気を吸収することで発する熱により、遠赤外線放射が促されたため、優れた保温効果が得られた。特に、実施例１にかかる布帛では、吸湿発熱性繊維のみで吸湿発熱性紡績糸が構成されているため、実施例２にかかる布帛よりも遠赤外線放射が促進され、保温効果に優れるものとなった。また、製編時の工程通過性については、いずれの実施例においても良好であった。さらに、実施例にかかる布帛は、いずれもふくらみ感、ウォーム感だけでなく、着用耐久性にも優れ、秋冬衣料、特に秋冬向けのインナー衣料、スポーツ衣料に好適であることが確認できた。
【００６７】
これに対し、比較例１では、吸湿発熱性繊維が用いられておらず、遠赤外線放射性微粒子が本来有する遠赤外線放射効果しか奏されず、満足できる保温効果は得られなかった。また、比較例２では、遠赤外線放射性微粒子として特定種類のものが使用されておらず、このため、遠赤外線放射作用と発熱作用とによる相乗効果が十分奏されず、実施例１にかかる布帛ほどの保温効果は得られなかった。